(57)【特許請求の範囲】
【請求項１】
基材フィルムと、該基材フィルムの上側に形成された保護膜とを備える半導体ウエハ用保護フィルムであって、
前記保護膜が補強層と接着層とからなり、
前記接着層は下記（Ａ）〜（Ｄ）成分を含有してなるものであり、前記補強層は下記（Ｅ）成分を含有してなり、傾斜的に配置されたものであることを特徴とする半導体ウエハ用保護フィルム。
（Ａ）フェノキシ樹脂、ポリイミド樹脂、及び（メタ）アクリル樹脂からなる群より選ばれる少なくとも１種：１００質量部、
（Ｂ）エポキシ樹脂：５〜２００質量部、
（Ｃ）繊維状無機充填材以外の充填材：１００〜４００質量部、
（Ｄ）エポキシ樹脂硬化触媒：触媒量、及び
（Ｅ）網目状の繊維状無機充填材：２５〜５０００質量部
【請求項２】
前記（Ａ）成分におけるフェノキシ樹脂が、ビスフェノールＡ型フェノキシ樹脂又はビスフェノールＦ型フェノキシ樹脂であり、前記（Ｂ）成分のエポキシ樹脂が、液状ビスフェノールＡ型エポキシ樹脂又は液状ビスフェノールＦ型エポキシ樹脂であることを特徴とする請求項１に記載の半導体ウエハ用保護フィルム。
【請求項３】
半導体ウェハをダイシングして半導体チップを製造する方法であって、請求項１又は請求項２に記載の半導体ウエハ用保護フィルムを前記半導体ウエハに貼りつけて、一括でダイシングを行うことにより、裏面に前記半導体チップと同一サイズの保護膜を有する半導体チップを製造することを特徴とする半導体チップの製造方法。
【発明の詳細な説明】
【技術分野】
【０００１】
本発明は、半導体ウエハ用保護フィルム及び半導体チップの製造方法に関する。
【背景技術】
【０００２】
半導体チップの実装面積を小さくするためや、低背化をするために、フリップチップ接続法が用いられている。該接続法では、表面に回路及び接続用バンプが形成されたウエハをダイシングして半導体チップを得、該チップの表面を基板に向けて接続した後、半導体チップを保護するために樹脂封止等を行なう。
【０００３】
上記ダイシング工程において回転刃の振動などによりチップが損傷する（以下「チッピング」という）ことを防止すると共に樹脂封止に代わる封止膜として作用するチップ用保護膜形成用シートが知られている（特許文献１、特許文献２）。
【０００４】
またＩＣカードの捻り防止の為に、線膨張係数の低い補強材を用いたもの（特許文献３）、ＩＣカード内の半導体チップの割れ防止の為に補強材を用いたものが知られている（特許文献４）。
【０００５】
上記チップ用保護膜はウエハの裏面に貼付して使用される。従って、ダイシング工程において、回転刃によって最後に切断されるのは、該保護膜である。しかし、該保護膜に含まれる樹脂成分は延伸性を有するため切れ難く、また、回転刃に目詰まりを起こして回転刃を振動させ、ウエハを損傷させるという問題がある。
【０００６】
ＩＣカードの捻り防止の為に、線膨張係数の低い補強材を用いた場合、ＩＣカードに捻りや曲げの応力が掛かった際に、補強材が全体に無い場合は、弾性率の低い半導体チップの無い部分で応力緩和が可能であるが、全体に補強材が入っている場合は、薄い半導体チップが捻りや曲げ応力を受けて割れてしまう。
【０００７】
ＩＣカード内の半導体チップに補強材を貼り付ける方法では、複数回の硬化工程や、接着剤のはみ出し、補強層の位置ずれや傾き、接着剤厚さ不均質による補強強度のバラツキによる、品質のバラツキや生産性の著しい低下が発生する。
【先行技術文献】
【特許文献】
【０００８】
【特許文献１】特開２００２−２８０３２９号公報
【特許文献２】特開２００４−２６０１９０号公報
【特許文献３】特開平１０−２４６８６号公報
【特許文献４】特開２０００−２６８１５２号公報
【発明の概要】
【発明が解決しようとする課題】
【０００９】
本発明は、上記事情に鑑みなされたもので、ダイサーによる切断特性に優れる半導体ウエハ用保護フィルムおよび生産性の高い半導体チップの製造方法を提供することを目的とする。
【課題を解決するための手段】
【００１０】
上記課題を解決するために、本発明によれば、
基材フィルムと、該基材フィルムの上側に形成された保護膜とを備える半導体ウエハ用保護フィルムであって、前記保護膜が下記（Ａ）〜（Ｅ）成分を含有するものであることを特徴とする半導体ウエハ用保護フィルムを提供する。
（Ａ）フェノキシ樹脂、ポリイミド樹脂、及び（メタ）アクリル樹脂からなる群より選ばれる少なくとも１種：１００質量部、
（Ｂ）エポキシ樹脂：５〜２００質量部、
（Ｃ）繊維状無機充填材以外の充填材：１００〜４００質量部、
（Ｄ）エポキシ樹脂硬化触媒：触媒量、及び
（Ｅ）繊維状無機充填材：２５〜５０００質量部
【００１１】
このような半導体ウエハ用保護フィルムの保護膜は、繊維状無機充填材を有することにより、半導体ウェハをダイシングして半導体チップを得る際に、チッピングを防止することができる。また、この半導体ウエハ用保護フィルムの保護膜は抗折強度が高く、市場で使用された際の曲げ応力によるチップの割れを防止することができる。
【００１２】
また、前記保護膜が補強層と接着層とからなり、
前記接着層は下記（Ａ）〜（Ｄ）成分を含有してなるものであり、前記補強層は下記（Ｅ）成分を含有してなるものであることが好ましい。
（Ａ）フェノキシ樹脂、ポリイミド樹脂、及び（メタ）アクリル樹脂からなる群より選ばれる少なくとも１種：１００質量部、
（Ｂ）エポキシ樹脂：５〜２００質量部、
（Ｃ）繊維状無機充填材以外の充填材：１００〜４００質量部、
（Ｄ）エポキシ樹脂硬化触媒：触媒量、及び
（Ｅ）繊維状無機充填材：１０００〜５０００質量部
【００１３】
このように、保護膜が、補強層と接着層との２層からなるものであれば、より一層、半導体チップのチッピングの防止と抗折強度が向上し、高い生産性を実現することができる。
【００１４】
また、前記（Ａ）成分におけるフェノキシ樹脂が、ビスフェノールＡ型フェノキシ樹脂又はビスフェノールＦ型フェノキシ樹脂であり、前記（Ｂ）成分のエポキシ樹脂が、液状ビスフェノールＡ型エポキシ樹脂又は液状ビスフェノールＦ型エポキシ樹脂であることが好ましい。
【００１５】
このような（Ａ）成分及び（Ｂ）成分の組み合わせであれば、より一層、半導体ウエハ用保護フィルムがダイサーによる切断特性に優れるものとなる。
【００１６】
また、本発明では、半導体ウェハをダイシングして半導体チップを製造する方法であって、前記半導体ウエハ用保護フィルムを前記半導体ウエハに貼りつけて、一括でダイシングを行うことにより、裏面に前記半導体チップと同一サイズの保護膜を有する半導体チップを製造することを特徴とする半導体チップの製造方法を提供する。
【００１７】
このような半導体チップの製造方法であれば、切断時のチッピングが抑制されたものとなり、更に、半導体チップ裏面に有する保護膜の抗折強度が高いものとなるために、半導体チップの高い生産性を実現することができる。
【発明の効果】
【００１８】
本発明の半導体ウエハ保護フィルムは、保護膜が繊維状無機充填材を有することにより、ダイサーにより切断し易く、半導体チップのチッピングの防止と抗折強度が向上し、高い生産性を実現することができる。
【図面の簡単な説明】
【００１９】
【図１】本発明の半導体ウエハ用保護フィルムの一例を示す断面図である。
【図２】本発明の半導体ウエハ用保護フィルムの別の一例を示す断面図である。
【図３】本発明の半導体ウエハ用保護フィルムの更に別の一例を示す断面図である。
【発明を実施するための形態】
【００２０】
本発明者らは、上記目的を達成するため鋭意検討を行った結果、
基材フィルムと、該基材フィルムの上側に形成された保護膜とを備える半導体ウエハ用保護フィルムであって、前記保護膜が下記（Ａ）〜（Ｅ）成分を含有するものであることを特徴とする半導体ウエハ用保護フィルムであれば、切断特性に優れる半導体ウエハ用保護フィルムとなることを見出した。
（Ａ）フェノキシ樹脂、ポリイミド樹脂、及び（メタ）アクリル樹脂からなる群より選ばれる少なくとも１種：１００質量部、
（Ｂ）エポキシ樹脂：５〜２００質量部、
（Ｃ）繊維状無機充填材以外の充填材：１００〜４００質量部、
（Ｄ）エポキシ樹脂硬化触媒：触媒量、及び
（Ｅ）繊維状無機充填材：２５〜５０００質量部
【００２１】
（Ａ）フェノキシ樹脂、ポリイミド樹脂、及び（メタ）アクリル樹脂からなる群より選ばれる少なくとも１種
フェノキシ樹脂は、エピクロルヒドリンとビスフェノールＡもしくはビスフェノールＦ等から誘導される樹脂である。好ましくは、ＧＰＣで測定されるポリスチレン換算の重量平均分子量が１０，０００〜２００，０００、より好ましくは２０，０００〜１００，０００、最も好ましくは３０，０００〜８０，０００である。重量平均分子量が前記下限値以上のものは、膜を形成することが容易であり、一方、前記上限値以下のものは、微細な回路パターンを有する基板表面の凹凸に沿う十分な柔らかさを得ることできるために好ましい。
【００２２】
フェノキシ樹脂の例としては、商品名ＰＫＨＣ、ＰＫＨＨ、ＰＫＨＪで市販されているもの（いずれも巴化学社製）、ビスフェノールＡ及びビスフェノールＦ混合タイプの商品名エピコート４２５０、エピコート４２７５、エピコート１２５５ＨＸ３０で市販されているもの（いずれも日本化薬社製）、臭素化エポキシを用いたエピコート５５８０ＢＰＸ４０（いずれも日本化薬社製）、ビスフェノールＡタイプの商品名ＹＰ-５０、ＹＰ-５０Ｓ、ＹＰ-５５、ＹＰ-７０で市販されているもの（いずれも東都化成社製）、商品名ＪＥＲ Ｅ１２５６、Ｅ４２５０、Ｅ４２７５、ＹＸ６９５４ＢＨ３０、ＹＬ７２９０ＢＨ３０で市販されているもの（いずれもジャパンエポキシレジン社製）などがあげられる。上述した重量平均分子量を有する点で、ＪＥＲ  Ｅ１２５６が好ましく使用される。該フェノキシ系ポリマーは末端にエポキシ基を有し、これが後述する（Ｂ）成分と反応する。
【００２３】
ポリイミド樹脂としては、下記繰返し単位を含むものを使用することができる。
【化１】
0006001273.tif 000002
（式中、Ｘは芳香族環又は脂肪族環を含む四価の有機基、Ｙは二価の有機基、ｑは１〜３００の整数である。）
【００２４】
好ましくは、ＧＰＣで測定されるポリスチレン換算の重量平均分子量が１０，０００〜２００，０００、より好ましくは２０，０００〜１００，０００、最も好ましくは３０，０００〜８０，０００である。重量平均分子量が前記下限値以上のものは、膜を形成することが容易であり、一方、前記上限値以下のものは、微細な回路パターンを有する基板表面の凹凸に沿う十分な柔らかさを得ることできるために好ましい。
【００２５】
上記ポリイミド樹脂は、下記繰り返し単位を有するポリアミック酸樹脂を、常法により脱水、閉環することで得ることができる。
【化２】
0006001273.tif 000003
（式中、Ｘ、Ｙ、ｑは上で定義したとおりである。）
【００２６】
上式で表されるポリアミック酸樹脂は、下記構造式（３）
【化３】
0006001273.tif 000004
（但し、Ｘは上記と同様の意味を示す。）
で表されるテトラカルボン酸二無水物と、下記構造式（４）
Ｈ2Ｎ−Ｙ−ＮＨ2      （４）
（但し、Ｙは上記と同様の意味を示す。）
で表されるジアミンを、常法に従って、ほぼ等モルで、有機溶剤中で反応させることによって得ることができる。
【００２７】
ここで、上記式（３）で表されるテトラカルボン酸二無水物の例としては、下記のものが挙げられ、これらを組み合わせて使用してもよい。
【００２８】
【化４】
0006001273.tif 000005
【００２９】
上記式（４）で表されるジアミンのうち、好ましくは１〜８０モル％、更に好ましくは１〜６０モル％が、下記構造式（５）で表されるジアミノシロキサン化合物であることが、有機溶剤への溶解性、基材フィルムに対する接着性、低弾性、柔軟性の点から望ましい。
【００３０】
【化５】
0006001273.tif 000006
（式中、Ｒ1は互いに独立に炭素数３〜９の二価の有機基であり、Ｒ2およびＲ3は、それぞれ独立に、非置換もしくは置換の炭素原子数１〜８の一価炭化水素基であり、ｍは１〜２００の整数である。）
【００３１】
上記炭素原子数３〜９の二価の有機基であるＲ1としては、例えば、−（ＣＨ2）3−，−（ＣＨ2）4−，−ＣＨ2ＣＨ（ＣＨ3）−，−（ＣＨ2）6−，−（ＣＨ2）8−等のアルキレン基、下記式
【００３２】
【化６】
0006001273.tif 000007
のいずれかで表されるアリーレン基、アルキレン・アリーレン基、
−（ＣＨ2）3−Ｏ−，−（ＣＨ2）4−Ｏ−等のオキシアルキレン基、下記式
【００３３】
【化７】
0006001273.tif 000008
のいずれかで表されるオキシアリーレン基、下記式
【００３４】
【化８】
0006001273.tif 000009
で表されるオキシアルキレン・アリーレン基等の、エーテル結合を含んでもよい二価炭化水素基が挙げられる。
【００３５】
Ｒ2またはＲ3としては、例えば、メチル基、エチル基、プロピル基、イソプロピル基、ブチル基、イソブチル基、ｔｅｒｔ−ブチル基、ヘキシル基、シクロヘキシル基、２−エチルヘキシル基、オクチル基等のアルキル基、アリル基、プロペニル基、イソプロペニル基、ブテニル基、イソブテニル基、ヘキセニル基等のアルケニル基、フェニル基、トリル基、キシリル基等のアリール基、ベンジル基、フェニルエチル基等のアラルキル基、これらの炭化水素基の炭素原子に結合した水素原子の一部又は全部がフッ素、臭素、塩素等のハロゲン原子等で置換された基、例えば、クロロメチル基、ブロモエチル基、３，３，３−トリフルオロプロピル基等のハロゲン置換アルキル基等が挙げられ、中でもメチル基及びフェニル基が好ましい。２種以上のジアミノシロキサン化合物の組み合わせでも使用することができる。
【００３６】
上記式（５）で表されるジアミノシロキサン化合物以外の上記式（４）で表されるジアミンとしては、例えば、ｐ−フェニレンジアミン、ｍ−フェニレンジアミン、４，４’−ジアミノジフェニルメタン、４，４’−ジアミノジフェニルエーテル、２，２’−ビス（４−アミノフェニル）プロパン、４，４’−ジアミノジフェニルスルホン、４，４’−ジアミノジフェニルスルフィド、１，４−ビス（３−アミノフェノキシ）ベンゼン、１，４−ビス（４−アミノフェノキシ）ベンゼン、１，４−ビス（ｐ−アミノフェニルスルホニル）ベンゼン、１，４−ビス（ｍ−アミノフェニルスルホニル）ベンゼン、１，４−ビス（ｐ−アミノフェニルチオエーテル）ベンゼン、１，４−ビス（ｍ−アミノフェニルチオエーテル）ベンゼン、２，２−ビス［４−（４−アミノフェノキシ）フェニル］プロパン、２，２−ビス［３−メチル−４−（４−アミノフェノキシ）フェニル］プロパン、２，２−ビス［３−クロロ−４−（４−アミノフェノキシ）フェニル］プロパン、１，１−ビス［４−（４−アミノフェノキシ）フェニル］エタン、１，１−ビス［３−メチル−４−（４−アミノフェノキシ）フェニル］エタン、１，１−ビス［３−クロロ−４−（４−アミノフェノキシ）フェニル］エタン、１，１−ビス［３，５−ジメチル−４−（４−アミノフェノキシ）フェニル］エタン、ビス［４−（４−アミノフェノキシ）フェニル］メタン、ビス［３−メチル−４−（４−アミノフェノキシ）フェニル］メタン、ビス［３−クロロ−４−（４−アミノフェノキシ）フェニル］メタン、ビス［３，５−ジメチル−４−（４−アミノフェノキシ）フェニル］メタン、ビス［４−（４−アミノフェノキシ）フェニル］スルホン、２，２−ビス［４−（４−アミノフェノキシ）フェニル］パーフルオロプロパン等の芳香族環含有ジアミン等が挙げられ、好ましくはｐ−フェニレンジアミン、ｍ−フェニレンジアミン、４，４’−ジアミノジフェニルメタン、４，４’−ジアミノジフェニルエーテル、１，４−ビス（３−アミノフェノキシ）ベンゼン、１，４−ビス（４−アミノフェノキシ）ベンゼン、２，２−ビス［４−（４−アミノフェノキシ）フェニル］プロパン、２，２−ビス［３−メチル−４−（４−アミノフェノキシ）フェニル］プロパン等である。
【００３７】
好ましくは、ポリイミド樹脂は、接着性の点から、フェノール性の水酸基を有する。該
フェノール性の水酸基は、ジアミン化合物として、フェノール性の水酸基を有するものを用いることにより備えることができ、このようなジアミンとしては、例えば、下記構造のものが挙げられる。
【化９】
0006001273.tif 000010
式中、Ａは下記のいずれかの基
【化１０】
0006001273.tif 000011
式中、Ｂは下記のいずれかの基
【化１１】
0006001273.tif 000012
（式中、Ｒ4は、互いに独立に、水素原子又はフッ素、臭素、よう素などのハロゲン原子、あるいはアルキル基、アルケニル基、アルキニル基、トリフルオロメチル基、フェニル基などの非置換又は置換の炭素原子数１〜８の一価炭化水素基であり、各芳香環に付いている置換基は異なっていてもよく、ｎは０〜５の整数である。Ａ、Ｂはおのおの１種単独でも、２種以上の組み合わせでもよい。Ｒは水素原子、ハロゲン原子又は非置換もしくは置換の一価炭化水素基である。）
【００３８】
上記Ｒ4の非置換又は置換の炭素原子数１〜８の一価炭化水素基としては、例えば、上記Ｒ2およびＲ3について例示したものと同様のもの、ならびにエチニル基、プロピニル基、ブチニル基、ヘキシニル基等のアルキニル基等を挙げることができる。
【００３９】
また、他のフェノール性水酸基を有するジアミンとして以下のものが挙げられる。
【化１２】
0006001273.tif 000013
（上式中、Ｒ’は水素原子、フッ素、臭素、よう素などのハロゲン原子、又は炭素数１〜８の、アルキル基、アルケニル基、アルキニル基、トリフルオロメチル基、フェニル基などの非置換又はハロゲン置換の１価炭化水素基であり、各芳香族環に付いている置換基は異なっていてもよく、Ｘは単結合、メチレン基、又はプロピレン基である。ｎは上で定義したとおりである。）
【００４０】
上記フェノール性水酸基を有するジアミン化合物の中でも、特に下記式（６）で表されるジアミン化合物が好ましい。
【００４１】
【化１３】
0006001273.tif 000014
（式中、Ｒ4は上で定義したとおりである。）
【００４２】
上記フェノール性の水酸基を有するジアミン化合物の配合量としては、ジアミン化合物全体の５〜６０質量％、特に１０〜４０質量％であることが好ましい。該配合量がこの範囲内のポリイミドシリコーン樹脂を用いると、接着力が高く、且つ、柔軟な接着層を形成する組成物が得られる。
【００４３】
なお、フェノール性水酸基の導入のためにフェノール性水酸基を有するモノアミンを用いることもでき、その例としては下記の構造を有するモノアミンが挙げられる。
【００４４】
【化１４】
0006001273.tif 000015
（式中、Ｒ4は上記と同じであり、各芳香環に付いている置換基は異なっていても構わない。Ｄは１種単独で用いても２種以上を併用してもよい。また、ｐは１〜３の整数である。）
【００４５】
フェノール性水酸基を有するモノアミンを用いる場合、この配合量としては、ジアミン化合物全体に対して１〜１０モル％が好ましい。
【００４６】
ポリアミック酸樹脂は、上述の各出発原料を、不活性な雰囲気下で溶媒に溶かし、通常、８０℃以下、好ましくは０〜４０℃で反応させて合成することができる。得られたポリアミック酸樹脂を、通常、１００〜２００℃、好ましくは１５０〜２００℃に昇温させることにより、ポリアミック酸樹脂の酸アミド部分を脱水閉環させ、目的とするポリイミド樹脂を合成することができる。
【００４７】
上記溶媒としては、得られるポリアミック酸に不活性なものであれば、前記出発原料を完全に溶解できるものでなくともよい。例えば、テトラヒドロフラン、１，４−ジオキサン、シクロペンタノン、シクロヘキサノン、γ−ブチロラクトン、Ｎ−メチルピロリドン、Ｎ，Ｎ−ジメチルアセトアミド、Ｎ，Ｎ−ジメチルホルムアミド及びジメチルスルホキシドが挙げられ、好ましくは非プロトン性極性溶媒、特に好ましくはＮ−メチルピロリドン、シクロヘキサノン及びγ−ブチロラクトンである。これらの溶媒は、１種単独でも２種以上を組み合わせても用いることができる。
【００４８】
上記の脱水閉環を容易にするためには、トルエン、キシレンなどの共沸脱水剤を用いるのが望ましい。また、無水酢酸／ピリジン混合溶液を用いて低温で脱水閉環を行うこともできる。
【００４９】
なお、ポリアミック酸及びポリイミド樹脂の分子量を調整するために、無水マレイン酸、無水フタル酸などのジカルボン酸無水物及び／又はアニリン、ｎ−ブチルアミン、上記に挙げたフェノール性の水酸基を有するモノアミンを添加することもできる。但し、ジカルボン酸無水物の添加量は、テトラカルボン酸二無水物１００質量部当たり、通常、０〜２質量部であり、モノアミンの添加量は、ジアミン１００質量部当たり、通常、０〜２質量部である。
【００５０】
（メタ）アクリル樹脂としては、たとえば、（メタ）アクリル酸エステルモノマーおよび（メタ）アクリル酸誘導体から導かれる構成単位とからなる（メタ）アクリル酸エステル共重合体が挙げられる。ここで（メタ）アクリル酸エステルモノマーとしては、好ましくはアルキル基の炭素数が１〜１８である（メタ）アクリル酸アルキルエステル、たとえば（メタ）アクリル酸メチル、（メタ）アクリル酸エチル、（メタ）アクリル酸プロピル、（メタ）アクリル酸ブチル等が用いられる。また、（メタ）アクリル酸誘導体としては、たとえば（メタ）アクリル酸、（メタ）アクリル酸グリシジル、（メタ）アクリル酸ヒドロキシエチル等を挙げることができる。
【００５１】
メタクリル酸グリシジル等を共重合して（メタ）アクリル樹脂にグリシジル基を導入することにより、後述する熱硬化型接着成分としてのエポキシ樹脂との相溶性が向上し、また硬化後のガラス転移温度（Ｔｇ）が高くなり耐熱性も向上する。また、ヒドロキシエチルアクリレート等でアクリル系ポリマーに水酸基を導入することにより、チップへの密着性や粘着物性のコントロールが容易になる。
【００５２】
（メタ）アクリル樹脂の重量平均分子量は、１００，０００以上であることが好ましく、より好ましくは１５０，０００〜１，０００，０００である。また（メタ）アクリル樹脂のガラス転移温度は、２０℃以下であることが好ましく、より好ましくは−７０〜０℃程度であって常温（２３℃）においては粘着性を有する。
【００５３】
（Ｂ）エポキシ樹脂
エポキシ樹脂は、前記（Ａ）成分とは異なる樹脂であり、かつ、エポキシ当量が５０〜５０００ｇ／ｅｑのものであることが好ましく、より好ましくは１００〜５００ｇ／ｅｑである。
このようなエポキシ樹脂としては、ビスフェノールＡ型エポキシ樹脂、ビスフェノールＦ型エポキシ樹脂（特に、液状ビスフェノールＡ型エポキシ樹脂又は液状ビスフェノールＦ型エポキシ樹脂）；レゾルシノール、フェノールノボラック、クレゾールノボラックなどのフェノール類のグリシジルエーテル；ブタンジオール、ポリエチレングリコール、ポリプロピレングリコールなどのアルコール類のグリシジルエーテル；フタル酸、イソフタル酸、テトラヒドロフタル酸などのカルボン酸のグリシジルエーテル；アニリンイソシアヌレートなどの窒素原子に結合した活性水素をグリシジル基で置換したグリシジル型もしくはアルキルグリシジル型のエポキシ樹脂；ビニルシクロヘキサンジエポキシド、３，４−エポキシシクロヘキシルメチル−３，４−ジシクロヘキサンカルボキシレート、２−（３，４−エポキシ）シクロヘキシル−５，５−スピロ（３，４−エポキシ）シクロヘキサン−ｍ−ジオキサンなどのように、分子内の炭素−炭素二重結合をたとえば酸化することによりエポキシが導入された、いわゆる脂環型エポキシドを挙げることができる。その他、ビフェニル骨格、ジシクロヘキサジエン骨格、ナフタレン骨格を有するエポキシ樹脂を用いることができる。
【００５４】
これらの中でも、ビスフェノールＡ型エポキシ樹脂、ビスフェノールＦ型エポキシ樹脂（特に、液状ビスフェノールＡ型エポキシ樹脂又は液状ビスフェノールＦ型エポキシ樹脂）、ｏ−クレゾールノボラック型エポキシ樹脂およびフェノールノボラック型エポキシ樹脂が好ましく用いられる。これらエポキシ樹脂の２種以上を組み合わせて用いてもよい。
【００５５】
（Ｂ）エポキシ樹脂は、（Ａ）成分１００質量部に対して５〜２００質量部、好ましくは１０〜２００質量部、より好ましくは５０〜１５０質量部配合される。このような割合で、（Ａ）成分と（Ｂ）成分を配合すると、硬化前には適度なタックを示し、ウエハへの貼付作業を安定して行なうことができ、また硬化後には、強度に優れた保護膜を得ることができる。
【００５６】
（Ａ）成分と（Ｂ）成分との組み合わせは、（Ａ）成分におけるフェノキシ樹脂が、ビスフェノールＡ型フェノキシ樹脂又はビスフェノールＦ型フェノキシ樹脂であり、前記（Ｂ）成分のエポキシ樹脂が、液状ビスフェノールＡ型エポキシ樹脂又は液状ビスフェノールＦ型エポキシ樹脂であることが好ましい。
【００５７】
（Ｃ）繊維状無機充填材以外の充填材
（Ｃ）成分の充填材としては、繊維状無機充填材以外の無機充填材（非繊維状無機充填材）、例えばシリカ、アルミナ、酸化チタン、カーボンブラック、銀粒子等の導電性粒子及びシリコーン樹脂粉末、例えば、ジメチルポリシロキサンを架橋した構造を持つ架橋型球状ジメチルポリシロキサン微粉末（特開平３−９３８３４号公報）、架橋型球状ポリメチルシルセスキオキサン微粉末（特開平３−４７８４８号公報）、架橋型球状ポリシロキサンゴム表面をポリメチルシルセスキオキサン粒子で被覆してなる微粉末（特開平７−１９６８１５号公報、特開平９−２０６３１号公報）を使用することができる。
【００５８】
該充填材の配合量は、（Ａ）成分１００質量部に対して、１００〜４００質量部、好ましくは１５０〜３５０質量部である。該配合量が前記下限値以上の場合では、充填材の配合目的である低吸水性、低線膨張性等を十分に達成することができる。低吸水性が達成できない場合に、半導体デバイスが吸湿信頼性試験において不合格となり、低線膨張係数が達成できない場合に、半導体ウェハ用保護フィルムとシリコンウエハの複合体の硬化時に線膨張係数のミスマッチが発生して、大きな反りが発生して、その後のダイシングが不可能となる。一方、前記上限値以下の場合では、保護層形成用組成物の粘度を高めすぎる恐れがなく、基材フィルムに塗付する際の流動性が悪くなる恐れがなく、保護膜のシリコンウエハーへの低温での貼りつけが困難となる恐れがなく、ウエハと半導体ウェハ用保護フィルムの複合体が大きく反ることを防止することができる。充填材の含有率は保護膜の３０〜８０質量％であることが好ましい。
【００５９】
シリカとしては溶融シリカ、結晶シリカが使用される。シリカの平均粒径は、０．１〜１０μｍが好ましく、より好ましくは０．５〜７μｍである。シリカの平均粒径がこの範囲内にあると、塗布された保護膜（接着層）の表面の良好な平滑性が得られる。また、近年、接着層の厚みとしては、１５〜５０μｍが要求されることが多いが、シリカの平均粒径が前記範囲内にあると、２次凝集した粒子が存在しても、該要求を満たしやすい。
【００６０】
表面がポリオルガノシルセスキオキサン樹脂で被覆されたシリコーンゴム微粒子は、上述の公報（特開平７−１９６８１５号公報、特開平９−２０６３１号公報）に記載された方法で作ることができ、又は、シリコーン複合パウダーＫＭＰ６００シリーズ（信越化学工業（株）製）として市販されているものを使用することができる。好ましくは粒径の点から、ＫＭＰ６００が使用される。
【００６１】
（Ｃ）充填材は、好ましくは無機充填材、より好ましくはシリカ、最も好ましくは爆燃法で製造されたシリカが使用される。該シリカは、樹脂分によって濡れ易くなり、定法に従い表面処理されている。表面処理剤としては、その汎用性とコストメリットなどからシラン系（シランカップリング剤）が好ましい。シランカップリング剤としては該アルコキシシランとしては、グリシドキシメチルトリメトキシシラン、グリシドキシメチルトリエトキシシラン、α−グリシドキシエチルトリメトキシシラン、α−グリシドキシエチルトリエトキシシラン、β−グリシドキシエチルトリメトキシシラン、β−グリシドキシエチルトリエトキシシラン、α−グリシドキシプロピルトリメトキシシラン、α−グリシドキシプロピルトリエトキシシラン、β−グリシドキシプロピルトリメトキシシラン、β−グリシドキシプロピル−グリシドキシプロピルトリエトキシシラン、γ−グリシドキシプロピルトリメトキシシラン、γ−グリシドキシプロピルメチルジエトキシシラン、α−グリシドキシブチルトリメトキシシラン、α−グリシドキシブチルトリエトキシシラン、β−グリシドキシブチルトリメトキシシラン、β−グリシドキシブチルトリエトキシシラン、γ−グリシドキシブチルトリメトキシシラン、γ−グリシドキシブチルトリエトキシシラン、δ−グリシドキシブチルトリメトキシシラン、δ−グリシドキシブチルトリエトキシシラン、（３、４−エポキシシクロヘキシル）メチルトリメトキシシラン、（３、４−エポキシシクロヘキシル）メチルトリエトキシシラン、β−（３、４−エポキシシクロヘキシル）エチルトリメトキシシラン、β−（３、４−エポキシシクロヘキシル）エチルトリエトキシシラン、β−（３、４−エポキシシクロヘキシル）エチルトリプロポキシシラン、β−（３、４−エポキシシクロヘキシル）エチルトリブトキシシラン、β−（３、４−エポキシシクロヘキシル）エチルトリフェノキシシラン、γ−（３、４−エポキシシクロヘキシル）プロピルトリメトキシシラン、γ−（３、４−エポキシシクロヘキシル）プロピルトリエトキシシラン、δ−（３、４−エポキシシクロヘキシル）ブチルトリメトキシシラン、δ−（３、４−エポキシシクロヘキシル）ブチルトリエトキシシランなどのトリアルコキシシラン、Ｎ−β−（アミノエチル）γ−アミノプロピルトリメトキシシラン、Ｎ−β−（アミノエチル）γ−アミノプロピルメチルジエトキシシラン、γ−アミノプロピルトリメトキシシラン、Ｎ−フェニル−γ−アミノプロピルトリメトキシシラン、トリメトキシシリルプロピルナジック酸無水物等、γ−メルカプトプロピルトリメトキシシラン、γ−メルカプトプロピルトリエトキシシランが好ましく用いられる。
【００６２】
（Ｄ）エポキシ樹脂硬化触媒
エポキシ樹脂硬化触媒としては、加熱されて硬化するタイプ、所謂熱活性型潜在性エポキシ樹脂硬化剤が好ましい。例えば、ジシアンジアミド、イミダゾール化合物、各種オニウム塩、二塩基酸ジヒドラジド化合物等を挙げることができ、これらの２種以上を組み合わせて用いてもよい。該硬化触媒の量は、触媒として有効な量（触媒量）であればよいが、通常、エポキシ樹脂１００質量部に対して、０．１〜２０質量部で使用され、好ましくは１〜１２質量部用いられる。
【００６３】
（Ｅ）繊維状無機充填材
繊維状無機充填材としては、ガラス繊維、ケイ酸カルシウム繊維、チタン酸カリウム繊維、炭素繊維、窒化珪素、チタン酸カリウムなどのセラミックスウィスカーやセラミックファイバー、金属繊維等が挙げられる。これらの中では、ガラス繊維が最も好ましい。また、ガラス繊維の形態は特に特定されるものではなく、ロービング、ストランド、チョップドストランド、ミルドファイバー、ガラスパウダーと称されるストランドの粉砕品等のいずれでも良い。
【００６４】
（Ｅ）成分の繊維状無機充填材の形状などは特に制限されるものではないが、例えば、ガラス繊維および炭素繊維の場合は、繊維径が１０〜１００μｍであるものが好ましく、さらには１５〜６０μｍであるものが好ましい。また、アスペクト比（繊維長さ／繊維径の比）が成形体中において、３以上になるものが好ましく、さらには５以上になるものが好ましい。
繊維径が１０μｍ以上であれば、その製造が困難となる恐れがなく、１００μｍ以下であれば、成形体の機械的性質、特に衝撃強さが低下する恐れがないために好ましい。また、アスペクト比が３以上であれば、補強効果が十分に得られるために好ましい。
【００６５】
保護膜の補強効果を向上させる方法として、繊維状の無機充填材がランダムに保護膜中に分布したものより、平面状ランダムに分布したガラス不織布（日本バイリーン社製  ガラス不織布  キュムラス）や、長尺の繊維を網目状に編んだもの（日東紡社製  IPC規格3313  ガラスクロス等）を用いたものが好ましい。そのマトリックス樹脂としては、保護膜が（Ｂ）成分としてエポキシ樹脂を含有するために、エポキシ樹脂、ポリアミド樹脂、フェノール樹脂等が好ましく使用される。
【００６６】
繊維状無機充填剤は、保護膜中にランダムに分散させても良いが、保護膜が接着層と補強層で２層構造になっており、繊維状無機充填剤が補強層のみに分散していることが好ましい。補強層のマトリックス樹脂としては、接着層の樹脂を用いても良い。
繊維状無機充填剤は、保護膜中に分散させる場合は、上記（Ａ）成分のフェノキシ樹脂、ポリイミド樹脂、及び（メタ）アクリル樹脂からなる群より選ばれる少なくとも１種を１００質量部に対して、２５から５０００質量部が好ましい。より好ましくは４０から３０００質量部である。該配合量が前記下限値以上であれば、保護膜が高線膨張係数となって大きく反る恐れがなく、ダイシング時にチッピングの原因となって抗折強度低下を招く恐れがないために好ましい。また該配合量が前記上限値以下である場合は、保護膜のシリコンウエハに対する接着面の平滑性が低下する恐れがなく、接着力の低下を引き起こす恐れがなく、抗折強度が高いものとなる。
【００６７】
その他の成分
本発明の保護膜は、上述した成分に加えて、エポキシ樹脂の硬化剤、各種の添加剤を含むことができる。硬化剤としては、フェノール樹脂、例えば、アルキルフェノール、多価フェノール、ナフトール等のフェノール類とアルデヒド類との縮合物等が用いられ、好ましくはフェノールノボラック樹脂、ｏ−クレゾールノボラック樹脂、ｐ−クレゾールノボラック樹脂、ｔ−ブチルフェノールノボラック樹脂、ジシクロペンタジエンクレゾール樹脂、ポリパラビニルフェノール樹脂、ビスフェノールＡ型ノボラック樹脂、ビスフェノールＦ型ノボラック樹脂、あるいはこれらの変性物等が用いられる。
【００６８】
添加剤としては、顔料、染料等が挙げられ、これらを配合して、本発明における保護膜を着色すると、レーザーマーク性能が向上する。さらに、保護膜とチップ裏面との接着性・密着性を向上させる目的で、シランカップリング剤を添加することもできる。その他、難燃剤、帯電防止剤等を配合してよい。
【００６９】
本発明の半導体ウェハ用保護フィルムの硬化後の弾性率としては１０〜１００ＧＰａが好ましい。硬化後の弾性率が１０ＧＰａ以上であれば、抗折時の曲げ応力に対して半導体ウェハ用保護フィルムが十分に耐えることができ、抗折強度低下の原因となる恐れがない。また弾性率が１００ＧＰａ以下の場合には、半導体ウェハ用保護フィルムとシリコンウエハの複合硬化物が反った場合に、シリコンウエハー側に大きな応力が発生して、チッピングが多く発生する恐れがなく、抗折強度の低下につながる恐れがない。
【００７０】
半導体ウエハ用保護フィルム
本発明における半導体ウエハ用保護フィルムは、図１〜図３に示すように、基材フィルム１と、該基材フィルム１の上側に形成された保護膜２とを備える半導体ウエハ用保護フィルム１０である。そして、保護膜２が上述した（Ａ）〜（Ｅ）成分を含有するものである。
図１は、（Ｅ）成分の繊維状無機充填材３が保護膜２中にランダムに分散されている形態の半導体ウエハ用保護フィルム１０である。
図２は、保護膜２が、補強層３’と接着層４とからなるものであり、接着層４は（Ａ）〜（Ｄ）成分を含有してなるものであり、補強層３’は（Ｅ）成分を含有してなるものである。補強層３’としては、ガラスクロス等が好ましい。この場合は、繊維状無機充填材の含有量は、（Ａ）成分１００質量部に対して２５〜１０００質量部であることが好ましい。
図３は、保護膜２が、補強層３’’と接着層４とからなるものであり、接着層４は（Ａ）〜（Ｄ）成分を含有してなるものであり、補強層３’’は（Ｅ）成分を含有してなるものである。補強層３’’としては、プリプレグ（例えばエポキシ樹脂が含浸したガラスクロス等）が好ましい。この場合は、繊維状無機充填材の含有量は、（Ａ）成分１００質量部に対して１０００〜５０００質量部であることが好ましい。半導体ウエハに対する配置としては反りの防止の為に、線膨張係数が小さくなる配置方法が好ましく、半導体ウエハ（不図示）、接着層４、補強層３’’となることが好ましい。
【００７１】
本発明の半導体ウエハ用保護フィルムの作成方法として、以下の（方法１）〜（方法３）が挙げられるが、これらの方法に制限されるものではない。
（方法１）溶剤で分散させた、上記（Ａ）〜（Ｄ）成分を含む接着層組成物中に繊維状無機充填剤（（Ｅ）成分）を常法により混合分散し、下記の方法にて基材フィルム１上に塗布して保護膜２を形成し、接着層と補強層が一体となった半導体ウエハ用保護フィルム１０を作成する（図１）。
（方法２）基材フィルム１上に網目状の繊維状無機充填剤（（Ｅ）成分）からなる補強層３’を配置して、その上から溶剤で分散させた、上記（Ａ）〜（Ｄ）成分を含む接着層組成物を塗布して、接着層４と補強層３’が傾斜的に配置した２層構造の保護膜２を有する半導体ウエハ用保護フィルム１０を作成する（図２）。
（方法３）マトリックス樹脂を含浸させた網目状の繊維状無機充填材（（Ｅ）成分）からなるフィルム状の補強層３’’と、下記の方法にて接着層組成物（（Ａ）〜（Ｄ）成分）から作成したフィルム状の接着層４とを貼り合わせた２層構造の保護膜２を有する半導体ウエハ用保護フィルム１０を作成する（図３）。
【００７２】
（方法１）における保護膜２や（方法２）及び（方法３）における接着層４は、基材フィルム１上に上記対応する成分を混合して得られる組成物を、厚み５〜１００μｍ、好ましくは１０〜６０μｍになるように、グラビアコーター等公知の方法で施与して得ることができる。なお、上記の組成物は、必要に応じ、溶剤、例えばシクロヘキサノンに分散させて塗布することができる。
【００７３】
基材フィルム１としては、ポリエチレンフィルム、ポリプロピレンフィルム、ポリ塩化ビニルフィルム、ポリエチレンテレフタレートフィルム、ポリイミドフィルム等が用いられる。保護膜２を硬化した後に、基材フィルム１を剥離する場合には、耐熱性に優れたポリエチレンテレフタレートフィルム、ポリイミドフィルムが好ましく用いられる。また、その際、該基材フィルムの表面にシリコーン樹脂等を塗布して離型処理を施し、又は、基材フィルム１と保護膜２の間に、剥離性の層を形成してもよい。
【００７４】
基材フィルム１の膜厚は５〜２００μｍ、好ましくは１０〜１５０μｍ、特に好ましくは２０〜１００μｍ程度である。
【００７５】
半導体ウエハ用保護フィルムは、例えば、以下の方法で使用する。
（１）表面に回路が形成された半導体ウエハの裏面に、本発明における半導体ウエハ用保護フィルムの保護膜を貼付する工程、
（２）半導体ウエハ用保護フィルムの基材フィルムを剥離する工程、
（３）加熱して保護膜を硬化する工程、
（４）半導体ウエハおよび保護膜をダイシングする工程。
ここで、工程（３）と（４）は、逆の順であってもよい。
【００７６】
上記（４）のダイシング工程は、ダイシングシートを用いて、定法に従い行うことができる。ダイシングにより、裏面に保護膜を有する半導体チップが得られる。該チップを、コレット等の汎用手段によりピックアップして、基板上に配置する。本発明の半導体ウエハ用保護フィルムを用いることによって、チップ切断面に微小な損傷が発生し難くなり、半導体装置を高い歩留まりで製造することができる。
【実施例】
【００７７】
以下、実施例により本発明を説明するが、本発明は下記の実施例に制限されるものではない。
【００７８】
保護層形成用組成物の調製
約５０質量部のシクロヘキサノンに、表１に示す質量部の（Ａ）成分を溶解した。得られた溶液と、表１に示す量の他の成分を混合して、固形分約７０質量％の組成物を得た。
【００７９】
表１に示す各成分及び以下で用いる成分は以下のとおりである。
（Ａ）成分
フェノキシ樹脂：Ｍｗ約６０，０００、ＪＥＲ  １２５６（ジャパンエポキシレジン社製）
ポリイミド樹脂1：合成法を後述する。
アクリル樹脂1：アクリル酸ブチル５５質量部、メタクリル酸メチル１５質量部、メタクリル酸グリシジル２０質量部、及びアクリル酸２−ヒドロキシエチル１５質量部の共重合体（重量平均分子量９０万、ガラス転移温度−２８℃）
（Ｂ）成分
エポキシ樹脂：ＲＥ３１０Ｓ（日本化薬社製）、２５℃の粘度１５Ｐａ．ｓ
（Ｃ）成分
シリカ：ＳＣ２０５０、平均粒径０．５μｍ、最大粒径５μｍ、ＫＢＭ−４０３処理品、（株）アドマテックス社製
（Ｄ）成分
ジシアンジアミド（ＤＩＣＹ-７）：ジャパンエポキシレジン社製
（Ｅ）成分
エポキシ含浸ガラスクロス  ＥＧテープ  タイプＳ：有沢製作所社製
ガラスクロス：日東紡社製  IPC規格3313  ガラスクロス
ガラス繊維：日本電気硝子製ミルドファイバーGP−10MA（繊維径10μm、平均繊維長70μm、アスペクト比7）
【００８０】
ポリイミド樹脂１の合成
還流冷却器を連結したコック付きの２５ｍｌ水分定量受器、温度計、攪拌器を備えた１リットルのセパラブルフラスコに、下記構造式で表わされるジアミノシロキサン（ＫＦ−８０１０、信越化学社製）４９．０１質量部、反応溶媒として２−メチルピロリドン１００質量部を仕込み、８０℃で攪拌し、ジアミンを分散させた。これに酸無水物として６ＦＤＡ（２，２−ビス（３，４−ジカルボキシフェニル）ヘキサフルオロプロパン）４２．６８質量部と２−メチルピロリドン１００質量部との溶液を滴下して室温で２時間攪拌反応を行うことにより、酸無水物リッチのアミック酸オリゴマーを合成した。
【化１５】
0006001273.tif 000016
次に、下記式：
【化１６】
0006001273.tif 000017
で示されるフェノール性水酸基を有するジアミン（ＨＡＢ、和歌山精化製）８.３１質量部と１００質量部の２−メチルピロリドンを、還流冷却器が連結されたコック付きの２５ｍｌ水分定量受器、温度計、攪拌器を備えた１リットルのセパラブルフラスコに仕込み、分散させ、前出の酸無水物リッチのアミック酸オリゴマーを滴下した後、室温で１６時間攪拌し、ポリアミック酸溶液を合成した。その後、キシレン２５ｍｌを投入してから温度を上げ、約１８０℃で２時間還流させた。水分定量受器に所定量の水がたまっていること、水の流出が見られなくなっていることを確認し、水分定量受器にたまっている流出液を除去しながら、１８０℃でキシレンを除去した。反応終了後、大過剰のメタノール中に得られた反応液を滴下し、ポリマーを析出させ、減圧乾燥して、骨格中にフェノール性の水酸基を有するポリイミド樹脂を得た。
得られたポリイミド樹脂の赤外吸光スペクトルを測定したところ、未反応の官能基があることを示すポリアミック酸に基づく吸収は現れず、１７８０ｃｍ-1及び１７２０ｃｍ-1にイミド基に基づく吸収を確認し、３５００ｃｍ-1にフェノール性水酸基に基づく吸収を確認した。得られた樹脂のポリスチレン換算の重量平均分子量は５５，０００であり、官能基当量は７６０ｇ／ｅｑであった。
【００８１】
半導体ウェハ用保護フィルムの作成
（実施例１〜５と比較例１）
表１に示す接着層組成物液（塗工液１〜５）を作成し、実施例では１１５μｍのエポキシプリプレグ補強層上に、比較例では５０μｍのＳＵＳ３０４補強層上に、２０μｍの層厚になるように接着層を塗布して、１１０℃で１０分間加熱乾燥して、１３５と７０μｍの保護膜を形成した。
【００８２】
（実施例６）
７５μｍのガラスクロス  ＩＰＣ規格３３１３を、シリコーンで表面処理した３８μｍのＰＥＴフィルム上に配置して、その上から表１の塗工液１を接着層が１５μｍの厚さになるように塗布して、１１０℃で１０分間加熱乾燥して、９０μｍの保護膜を形成した。
【００８３】
（実施例７）
表２のガラス繊維入りの塗工液６をシリコーンで表面処理した３８μｍのＰＥＴフィルム上に保護膜が５０μｍの厚さになるようにを塗布して、１１０℃で１０分間加熱乾燥して、５０μｍの保護膜を形成した。
（尚、塗工液６は、塗工液１中にガラス繊維が入った組成となる。）
【００８４】
（比較例２，３）
塗工液４，５を用いる以外は、実施例７と同様の方法で、１３５μｍの保護膜を形成した。
【００８５】
引張弾性率
得られた保護フィルムを、１７５℃／４時間で硬化させた後、５ｍｍ幅、４０ｍｍ長さの短冊状サンプルを作成して、測定用サンプルとした。セイコーインスルメンツＤＭＡ６１００を用い、１Ｈｚ、歪幅１０μｍ、０℃から２００℃まで３℃／ｍｉｎで昇温した時の、２５℃のデータを引張弾性率とした。
【００８６】
ダイシング試験
得られた保護フィルムを、テクノビジョン  ＦＭ−１１４を用いて、５０℃で、厚み７５μｍのシリコン・ウエハ（８インチの未研磨ウエハを、ディスコ（株）社製、ＤＡＧ−８１０を用いてポリグラインド研磨して、７５μｍ厚としたウエハ）に貼り付けた。保護フィルム付シリコン・ウエハを乾燥機で１７５℃／４時間硬化させて、保護フィルムを硬化した。該保護フィルム付シリコン・ウエハを下記条件で１０ｍｍ×１０ｍｍ角のチップにダイシングし、得られたチップ４０個の切断端面を観察して、５０μｍ以上のチッピングが無い場合、合格とした。
【００８７】
ダイシング条件
装置：ＤＩＳＣＯ  ダイサー  ＤＡＤ−３４１
カット方法：シングル
ダイシング刃：ＺＨ０５−ＳＤ３５００−Ｎ１−７０ＥＥ
刃回転数：３００００ｒｐｍ
刃速度：３０ｍｍ／ｓｅｃ
ダイシングフィルムの厚み１１０μｍ、ダイシングフィルムへの切り込み：５０μｍ
【００８８】
抗折強度測定試験
先のダイシング試験で得られた１０ｍｍ×１０ｍｍ角のチップ４０個の抗折強度を下記条件で測定し、平均値を測定結果とした。結果を表３に示す。
【００８９】
抗折強度測定条件
装置：島津社  オートグラフ  
抗折治具：  ４ｍｍ幅  楔形
支点間距離：  ６ｍｍ
楔形治具速度：０．０１ｍ／ｍｉｎ
【００９０】
【表１】
0006001273.tif 000018
【００９１】
【表２】
0006001273.tif 000019
【００９２】
【表３】
0006001273.tif 000020
【００９３】
実施例１〜７の保護膜が繊維状無機充填材を含む半導体用保護フィルムは、引張弾性率、ダイシング性能、抗折強度が高く、半導体チップの高い生産性を実現することができる。一方で、比較例１〜３の繊維状無機充填材を含まない半導体用保護フィルムは、ダイシング性能が低く、また、抗折強度も劣っていた。
【００９４】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に含有される。
【符号の説明】
【００９５】
１…基材フィルム、  ２…保護膜、  ３…繊維状無機充填材、  ３’,３’’…補強層、  ４…接着層、  １０…半導体ウエハ用保護フィルム。
【図１】
0006001273.tif 000021
【図２】
0006001273.tif 000022
【図３】
0006001273.tif 000023